(57)【特許請求の範囲】
【請求項１】
エチレン・（メタ）アクリル酸共重合体を１価又は２価金属イオンで中和したアイオノマー（但し、下記カリウムアイオノマーを除く）１００重量部に対してエチレン・（メタ）アクリル酸共重合体のカリウムアイオノマー５〜５０重量部及び水分を含有する組成物を水発泡押出成形させて成る厚さ２０μｍ〜２ｍｍの発泡フィルム又はシート。
【請求項２】
前記カリウムアイオノマーを構成するエチレン・（メタ）アクリル酸共重合体の（メタ）アクリル酸含有量が１〜３５重量％である請求項１に記載の発泡フィルム又はシート。
【請求項３】
前記カリウムアイオノマーの中和度が５０％以上である請求項１又は２に記載の発泡フィルム又はシート。
【請求項４】
発泡倍率が２〜１０倍である請求項１乃至３の何れか１項に記載の発泡フィルム又はシート。
【請求項５】
前記エチレン・（メタ）アクリル酸共重合体を１価又は２価金属イオンで中和したアイオノマーに前記カリウムアイオノマーを配合した組成物の発泡の際に於ける有効水分含量が１０００ｐｐｍ〜５重量％である請求項１乃至４の何れか１項に記載の発泡フィルム又はシート。
【請求項６】
請求項１〜５の何れか１項に記載の発泡フィルム又はシートが少なくとも一層積層されてなる積層シート。
【発明の詳細な説明】
【技術分野】
【０００１】
本発明は、カリウムアイオノマー配合樹脂組成物からなる発泡フィルム又はシートに関し、より詳細には、エチレン・（メタ）アクリル酸共重合体を１価又は２価金属イオンで中和したアイオノマー（但し下記カリウムアイオノマーを除く）にエチレン・（メタ）アクリル酸共重合体のカリウムアイオノマーを配合した組成物で水分を所定量含有するものを水発泡させて成る発泡フィルム又はシートに関する。
【背景技術】
【０００２】
輸送や保管時における損傷を避けるために、商品を緩衝性に優れた発泡ポリスチロール、発泡ポリウレタン等の発泡樹脂成形容器に収容したり又は発泡樹脂フィルムにより包装することは広く行われている。
特に、商品が電子部品等である場合、その梱包には僅かな傷付きをも避ける必要があるところからこのような発泡樹脂容器やフィルムが使用されているが、発泡ポリスチロールや発泡ポリウレタンからなる汎用品を用いた場合は、帯電による塵芥の付着や静電気スパーク発生等の不都合の発生が問題であった。
このため帯電防止剤を配合した発泡樹脂の利用が試みられたが、帯電防止剤が経時的にブリードアウトし電子部品を汚染する新たな不都合を生じ、広く採用されるまでには至らなかった。
【０００３】
上記のような不都合を回避するための対策として、緩衝性、帯電防止性に優れ、然も被包装物を汚染することのない発泡樹脂材料が検討され、既に幾つかの材料が提案されている。
例えば、特許文献１には、エチレン・不飽和カルボン酸共重合体のカリウムアイオノマーとオレフィン重合体との樹脂組成物にアゾジカルボンアミド、ジニトロソペンタメチレンテトラミン等の化学発泡剤とジクミルペルオキシド、ｔ−ブチルクミルペルオキシド等の架橋剤を加えて発泡させた非帯電性架橋発泡体の発明が開示されている。
又、特許文献２には、エチレン・不飽和カルボン酸共重合体のカリウムアイオノマーを化学発泡剤で発泡させてなる独立気泡型発泡フィルムの発明が開示されている。
【０００４】
【特許文献１】特開平４−２９６３３８号公報
【特許文献２】特開平８−１１３６６１号公報
【発明の開示】
【発明が解決しようとする課題】
【０００５】
上記カリウムアイオノマー又はそれとオレフィン重合体との組成物よりなる発泡体は、カリウムアイオノマー自体が非帯電性を有することもあって、何れも緩衝性、帯電防止性に優れ、夫々上述した用途に好適に使用することができる。
【０００６】
しかしながら、特許文献１，２の発泡体はその製造、即ち、発泡成形に何れもアゾジカルボンアミド、ジニトロソペンタメチレンテトラミン等の化学発泡剤を用いる。
これら化学発泡剤は、それ自体可燃性で燃焼時に有害ガスを発生し、更に、酸などとの接触により直ちに分解する等、その取扱が難しい欠点がある。
更に、発泡ガスは一酸化炭素、炭酸ガス等を多く含有する。
【０００７】
近年、このような化学発泡剤、特に多くは有害、又は危険物質である有機系化学発泡剤や、例え無機系でそれ自体は比較的安全な物質であっても発泡ガスとして、フロン系ガス、軽質炭酸水素ガス、炭酸ガス、一酸化炭素等のガスを放出するものは環境負荷上の観点から敬遠され、環境負荷の無い発泡剤又は発泡方法が強く求められるようになって来ている。
【０００８】
本発明者等は、上記の見地から被収容物又は被包装物に対し無害で、緩衝性、帯電防止性に優れ、且つ、発泡成形に際し有害な化学発泡剤を使用せず、且つ、例え、発泡体内の気泡ガスが外気に開放された場合でも環境に影響を与えない発泡フィルム又はシートを開発すべく鋭意研究した結果、カリウムアイオノマーを特定量比で含有する樹脂組成物であって、該組成物中に所定量の水分を含有するものを水発泡させて得られた発泡フィルム又はシートが上記要件を全て充足することを見出し、この知見に基づき本発明を完成した。
【０００９】
従って、本発明の目的は、環境負荷の無い水による発泡で均質微細なセル形成がなされ、無害で緩衝性、帯電防止性に優れた発泡フィルム又はシートを提供するにある。
又、本発明の他の目的は、高周波による熱融着特性に優れた発泡フィルム又はシートを提供するにある。
【課題を解決するための手段】
【００１０】
本発明によれば、エチレン・（メタ）アクリル酸共重合体を１価又は２価金属イオンで中和したアイオノマー（但し、下記カリウムアイオノマーを除く）１００重量部に対してエチレン・（メタ）アクリル酸共重合体のカリウムアイオノマー５〜５０重量部及び水分を含有する組成物を水発泡押出成形させて成る厚さ２０μｍ〜２ｍｍの発泡フィルム又はシートが提供される。
【００１１】
本発明の発泡フィルム又はシート（以下、これらを“発泡成形体”と略称することがある。）は、エチレン・（メタ）アクリル酸共重合体を１価又は２価金属イオンで中和したアイオノマー（但し下記カリウムアイオノマーを除く）にエチレン・（メタ）アクリル酸共重合体のカリウムアイオノマーを特定量配合した組成物で水分を含むものを水発泡させて得たものである点が構成上の顕著な特徴である。
【００１２】
本発明のこの発泡成形体は、環境負荷が無く、然も均質で微細なセル形成がなされるため緩衝性、帯電防止性に優れる。
更に、高周波による熱融着特性にも優れる。
【００１３】
本発明の発泡成形体は、前記カリウムアイオノマーを構成するエチレン・（メタ）アクリル酸共重合体の（メタ）アクリル酸含有量が１〜３５重量％であることが好ましい。
又、前記カリウムアイオノマーの中和度は５０％以上であることが好ましい。
【００１４】
更に、発泡成形体の発泡倍率は２〜１０倍であることが好ましい。
又、エチレン・（メタ）アクリル酸共重合体を１価又は２価金属イオンで中和したアイオノマー（但し下記カリウムアイオノマーを除く）とカリウムアイオノマーとから成る組成物の発泡の際に於ける有効水分含量が１０００ｐｐｍ〜５重量％であることが好ましい。
【００１５】
本発明によれば、又、前記フィルム状又はシート状の発泡成形体が少なくとも一層積層されてなる積層シートが提供される。
【発明の効果】
【００１６】
本発明の発泡成形体は、均質で微細なセルが形成されていることにより緩衝性、成形加工性に優れ、包装フィルム、シート等種々の成形体を作製でき、且つ、そのフィルム、シート等は被収容物や被包装物を傷つけることがない。
又、帯電防止性に顕著に優れ、乾燥雰囲気中で擦られても埃の付着や静電気スパーク等の静電気障害を起こし難く、且つ、汚染物質等のブリードが生じない。
このため、特に電子部品等を収容又は包装するためのフィルム、シートとして好適である。
更に、本発明のフィルム状又はシート状の発泡成形体は熱融着性に優れ、従って、熱接着による成形加工が容易で二次加工性に富む。
【００１７】
又、水発泡で形成されるため、化学発泡剤の使用が皆無又は例え併用する場合も極少量の使用で済み、環境負荷が殆ど無く、安全性も高い。
発泡ガスが一酸化炭素や二酸化炭素、フロン、炭化水素ガス等でないため、例え、成形体が壊されてもこのようなガスが外部に漏れ出すことがない等数多くの利点を有する。
【発明を実施するための最良の形態】
【００１８】
以下に、本発明に係る実施の形態について更に詳細且つ具体的に説明する。
本発明は、エチレン・（メタ）アクリル酸共重合体を１価又は２価金属イオンで中和したアイオノマー（但し下記カリウムアイオノマーを除く）にエチレン・（メタ）アクリル酸共重合体のカリウムアイオノマーを配合した組成物で、水分（又は発泡時に水分を発生し得る物質）を含有するものを水発泡させて成る発泡成形体、及び本発明のフィルム又はシート状発泡成形体を少なくとも一層積層してなる積層体の発明からなる。
【００１９】
本発明でカリウムアイオノマーの樹脂成分として用いられるエチレン・（メタ）アクリル酸共重合体に於ける（メタ）アクリル酸としては、アクリル酸又はメタクリル酸である。
【００２０】
本発明に於いて、上記エチレン・（メタ）アクリル酸共重合体は、エチレンと（メタ）アクリル酸のみならず、他の単量体が共重合されたものであって良い。
このような他の単量体としては、不飽和カルボン酸エステル、ビニルエステル、一酸化炭素等を挙げることが出来る。
不飽和カルボン酸エステルとしては、例えばアクリル酸メチル、アクリル酸エチル、アクリル酸イソブチル、アクリル酸ｎ−ブチル、アクリル酸２−エチルヘキシル、メタクリル酸メチル、メタクリル酸エチル、メタクリル酸イソブチル、メタクリル酸ｎ−ブチル、マレイン酸ジメチル、フマル酸ジメチル等、又、ビニルエステルとしては、酢酸ビニル、プロピオン酸ビニル等を夫々例示することができる。
【００２１】
上記エチレン・（メタ）アクリル酸共重合体としては、エチレン含有量が６５〜９９重量％、好ましくは７０〜９８重量％、（メタ）アクリル酸含有量が１〜３５重量％、好ましくは２〜３０重量％、他の単量体が０〜４０重量％、好ましくは０〜３０重量％である。
本発明に於いてエチレン・（メタ）アクリル酸共重合体は一種類のみの共重合体で無くても良く、２種以上の共重合体の混合物であっても良い。
上記混合物から成る場合、該混合物平均組成としてエチレン含有量が６５〜９９重量％、好ましくは７０〜９８重量％、（メタ）アクリル酸含有量が１〜３５重量％、好ましくは２〜３０重量％、他の単量体が０〜４０重量％、好ましくは０〜３０重量％の範囲内にあることが好ましい。
【００２２】
上記エチレン・（メタ）アクリル酸共重合体のカリウムアイオノマーに於ける中和度（平均）は、４０モル％以上、好ましくは５０モル％以上、より好ましくは７０モル％以上である。
中和度が上記範囲より小さいカリウムアイオノマーを用いると、発泡成形体の帯電防止性が充分でなくなる。
本発明のアイオノマーとしては、その成形加工性、得られる発泡成形体の機械強度等の観点から１９０℃、２１６０ｇ荷重に於けるメルトフローレート（ＭＦＲ）が０．１〜２０ｇ／１０分、特に０．５〜５ｇ／１０分のものを使用するのが好ましい。
【００２３】
本発明に於いて、カリウムアイオノマーに組み合わせで配合される他の熱可塑性樹脂は、エチレン・（メタ）アクリル酸共重合体を１価又は２価金属イオンで中和したアイオノマー（但し下記カリウムアイオノマーを除く）である。
【００２８】
エチレン・（メタ）アクリル酸共重合体を１価又は２価金属イオンで中和したアイオノマー（但し下記カリウムアイオノマーを除く）における（メタ）アクリル酸の割合は、１〜６０重量％、好ましくは５〜５０重量％であって良い。この１価又は２価金属イオンとしては、ナトリウム、マグネシウム、亜鉛等の金属のイオンを例示することが出来る。
【００３２】
本発明における発泡成形体は、軟質のもののほか、硬質のものも製造され得るが、その硬軟程度調節は、上記熱可塑性樹脂の種類と配合量を選択するか、軟質の発泡成形体の場合は後記のような架橋剤を配合する必要はないが、硬質発泡成形体にする場合には、例えば、ジクミルペルオキシド、ｔ−ブチルクミルペルオキシド、ジ−ｔ−ブチルペルオキシド、１，３−ジ（ｔ−ブチルペルオキシイソプロピル）ベンゼン、２，５−ジメチル−２，５−ジ（ｔ−ブチルペルオキシ）ヘキサン、２，５−ジメチル−２，５−ジ（ｔ−ブチルペルオキシ）ヘキシン−３のような架橋剤を適量（通常樹脂組成物１００重量部に対し０．１〜５重量部程度）添加し、架橋発泡させて製造してもよい。
【００３３】
本発明の発泡成形体に用いる樹脂組成物は、エチレン・（メタ）アクリル酸共重合体を１価又は２価金属イオンで中和したアイオノマー（但し下記カリウムアイオノマーを除く）１００重量部に対し、上記エチレン・（メタ）アクリル酸共重合体カリウムアイオノマー５〜５０重量部、好ましくは１０〜３０重量部、を混合し、場合によっては架橋剤を配合して樹脂組成物とし、これを雰囲気中でカリウムアイオノマーの吸湿により水分を吸収させ所定含水量の樹脂組成物とする。
場合によっては水分、水蒸気を添加して該樹脂組成物を所定の含水量、即ち、発泡時に１０００ｐｐｍ（０．１重量％）〜５重量％、好ましくは５０００ｐｐｍ（０．５重量％）〜４重量％の有効水分含有状態となるように調製する。
ここに有効水分含有量とは、発泡条件下に於いて水発泡に有効に寄与できる水分の量を云う。
【００３４】
樹脂組成物の発泡時に於ける水分含有量が上記上限を超えるようになると発泡剤としての作用を充分に奏し難くなって、充分な発泡が起こらず、均質で微細な発泡セルを形成することが出来なくなる。
又、下限値を下回る場合も充分な発泡が起こら無い。
本発明の発泡成形体の発泡前の組成物はエチレン・（メタ）アクリル酸共重合体を１価又は２価金属イオンで中和したアイオノマー（但し下記カリウムアイオノマーを除く）とカリウムアイオノマーに水を添加して製造してもよいが、カリウムアイオノマーは、それ自体可成り強い吸湿性を示すため本発明では、大気湿度がある程度高い場合は、特に水分を添加しなくともエチレン・（メタ）アクリル酸共重合体を１価又は２価金属イオンで中和したアイオノマー（但し下記カリウムアイオノマーを除く）とカリウムアイオノマーの混合物あるいはカリウムアイオノマーを大気中に放置することによって上記本発明の規定範囲内の水分含有量に調整することが可能である。
【００３５】
本発明の発泡成形体は、上記の範囲の水分を含有する樹脂組成物を水発泡させて製造する。
樹脂組成物の発泡成形は、上記水分含有樹脂組成物を、例えば、Ｔダイ押出発泡成形、キャスト押出発泡成形、インフレーション発泡成形、異形押出発泡成形等の工法により、成形機内で所定温度に加熱昇温させることにより、水が気化して発泡が行われる。
発泡温度は、樹脂組成物の組成、発泡倍率、含水量、その他条件により変化し、適宜設定されるが、通常１６０〜２８０℃、より好ましくは１８０〜２２０℃の範囲で実施される。
発泡操作を行う加熱時間も、樹脂組成、発泡倍率、含水量、加熱温度等を勘案して適宜設定されるが、一般に３０秒〜１時間、好ましくは１〜１０分である。
【００３６】
本発明に於いて、発泡成形体の発泡倍率はその用途、所望性状等によって変化し適宜決定されるが、通常２〜１０倍程度が好ましい。
本発明に於ける発泡は、通常、発泡剤としての水のみで充分であるが、用途、仕様に応じて、例えば、水酸化マグネシウム、水酸化アルミニウムのような水酸基含有フィラー、吸水性ポリマー、アゾジカルボンアミド、ジニトロソペンタメチレンテトラミン、重炭酸ナトリウム等の化学発泡剤やプロパンガス、炭酸ガス等の発泡ガスの含浸を併用しても良い。
【００３７】
又、発泡に際して、本発明の樹脂組成物に、各種の添加剤、例えば、整泡剤、酸化防止剤、光安定剤、紫外線吸収剤、滑剤、アンチブロッキング剤、有機又は無機の顔料、染料等を添加しても良く、更に、得られる発泡成形体の寸法安定性付与、耐熱性付与、増量等の目的で炭酸カルシウム（炭カル）、タルク等の無機フィラー、シリカ等のＳｉ系フィラー、ガラス、セルロースやキトサン等の多糖類有機フィラーを添加しても良い。
【００３８】
本発明の発泡成形体は発泡シートや発泡フィルムであり、その厚さは２０μｍ〜２ｍｍである。
【００３９】
本発明の発泡シート又はフィルムは、勿論、単層で用いることができるが、引裂強度等の機械的強度特性のより強いものを要求する場合には、これを改善するため少なくとも一層から成る熱可塑性フィルム層と積層して用いると良い。
かかる熱可塑性重合体フィルムは通常の非発泡性フィルムであることが好ましく、例えば、高圧法ポリエチレン、直鎖低密度ポリエチレン、ポリプロピレン、エチレン・酢酸ビニル共重合体、エチレン・（メタ）アクリル酸エステル共重合体、エチレン・（メタ）アクリル酸共重合体又はそのアイオノマー、エチレン・（メタ）アクリル酸・（メタ）アクリル酸エステル共重合体もしくはそのアイオノマーのようなオレフィン重合体もしくは共重合体、ポリエステル、ポリアミド、エチレン・ビニルアルコール共重合体、ポリ塩化ビニル、ポリ塩化ビニリデンなどの一層もしくはそれ以上の層から成るフィルムを例示することが出来る。
特に、本発明の発泡シートの両面にスキン層として非発泡の樹脂フィルム層を積層したものが好適である。
また積層フィルムの厚さは３０μｍ〜３ｍｍ程度が好ましい。
【実施例】
【００４１】
本発明を次の実施例により具体的に説明するが、本発明はこれら実施例により何ら限定されるものではない。
【００４２】
「実施例１」
エチレン・メタクリル酸共重合体（メタクリル酸含有量１８重量％）中のメタクリル酸の８０％がカリウムイオンで中和されているカリウムアイオノマー樹脂（ＭＦＲ０．５ｇ／１０分）３０重量部とエチレン・メタクリル酸共重合体の亜鉛アイオノマー（三井・デュポンポリケミカル（株）製  商品名  ハイミラン１６５０）７０重量部とを混練機でブレンドしてシート状に形成し、それを温度２３℃、相対湿度５０％の湿潤雰囲気下に６日間放置し、該シート中の水分含有率を１．２重量％に調節した。
【００４３】
このグレーンシート状組成物を細かく裁断し、Ｔダイ押出成形機に投入して押出し、厚さ１ｍｍ、幅１５０ｍｍの発泡フィルムに発泡押出成形した（発泡成形条件：押出樹脂温度２００℃）。